(57)【特許請求の範囲】
【請求項１】
Ｓｉ：０．７〜１．２質量％、Ｍｎ：０．８〜１．７質量％、Ｆｅ：０．３質量％以下、Ｃｕ：０．０１質量％以上０．０５質量％以下、Ｍｇ：０．０５質量％以下、Ｃｒ：０．０５質量％以下、Ｚｎ：０．０２質量％以上０．１０質量％以下、Ｔｉ：０．０１質量％以上０．０５質量％以下であり、残部がＡｌ及び不可避不純物からなることを特徴とする熱交換器用アルミニウム合金製タンク等の押出パイプ部材。
【発明の詳細な説明】
【技術分野】
【０００１】
本発明は、熱交換器に用いられるアルミニウム合金製の配管、ヘッダパイプ、マニフォールド、リキッドタンク、モジュレータタンク、レシーバタンク等のパイプ部材に関する。
【背景技術】
【０００２】
カーエアコンなどに用いられている熱交換器には、冷媒が通る配管、熱交換するためのチューブへ冷媒を分配するためのマニフォールド、冷媒の気液を分離するためのレシーバタンクなどのパイプ状の部材からなる部品が多数使用されている。
特許文献１には、コンデンサの一部を構成するヘッダパイプに結合ブラケットを介して結合されたリキッドタンクが示されている。
このリキッドタンクは高圧の冷媒が内部に入るため、高強度の材料であることが求められる。また、使用中の腐食による耐圧強度低下や冷媒漏れを防ぐために、優れた耐食性も求められている。
【先行技術文献】
【特許文献】
【０００３】
【特許文献１】特開平１０−１２２７０５号公報
【発明の概要】
【発明が解決しようとする課題】
【０００４】
ところで、このようなパイプ部材を製造する方法として、ポートホール押出法がある。このポートホール押出法は、マンドレルとダイスとがブリッジにより連結状態とされ、これらの間に形成される複数のポート穴を経由してアルミニウム合金素材を押し出してパイプを形成する方法である。アルミニウム合金素材はポート穴で分断された後に合流し、再び溶着して一体化するため、数本のウエルドラインと呼ばれる溶着部がパイプの長さ方向に沿う線状に形成される。
【０００５】
この押出法によって製造されたパイプ部材は、その後引抜き加工が施されればウエルドラインは消失するが、断面が円形でなく異形状である場合など、押出加工のまま製品となるものでは、ウエルドラインが残った状態となる。また、製造コスト低減のため、引抜き加工を省略する場合もある。
このようなパイプ部材において、環境問題対策から部材の更なる薄肉化や、より長い耐食寿命が求められているが、一般的に使用されているＪＩＳ３００３合金を用いた押出パイプでは、それら要求特性を十分に満足することができず、ウエルドラインが優先的に腐食する傾向にある。
【０００６】
本発明は、前記事情に鑑みてなされたもので、強度及び耐食性に優れ、薄肉化と長い耐食寿命を達成することを目的とする。
【課題を解決するための手段】
【０００７】
上記のようなパイプ部材は、前述したように高圧の流体による圧力がかかるために強度が必要である。その強度向上のためにはＣｕの含有が効果的であり、Ｃｕは、アルミニウムに固溶し、あるいはＡｌ−Ｃｕ金属間化合物を析出して、固溶強化と析出強化により、強度を向上させる。一方、ウエルドラインが優先腐食する原因は、その界面で固溶成分が析出するためと考えられ、その主成分となる存在としてＣｕが挙げられる。
このため、Ｃｕは強度向上のためには有効であるものの、その含有量が多いと耐食性を損なうことになる。
そこで、本発明は、Ｃｕを主成分としては用いないこととし、強度向上とウエルドラインの優先腐食防止との両方の特性をともに満足させるために、以下の解決手段とした。
すなわち、本発明の熱交換器用アルミニウム合金製タンク等の押出パイプ部材は、Ｓｉ：０．７〜１．２質量％、Ｍｎ：０．８〜１．７質量％、Ｆｅ：０．３質量％以下、Ｃｕ：０．０１質量％以上０．０５質量％以下、Ｍｇ：０．０５質量％以下、Ｃｒ：０．０５質量％以下、Ｚｎ：０．０２質量％以上０．１０質量％以下、Ｔｉ：０．０１質量％以上０．０５質量％以下であり、残部がＡｌ及び不可避不純物からなることを特徴とする。
【０００８】
Ｓｉは、アルミニウム中に固溶して強度及び耐食性を向上させる。また、Ｓｉを含有させると、アルミニウム合金の融点を低下させる効果があり、押出時にポート穴で分断されて再び合流する際の溶着性が高められ、ウエルドラインを一体化させることができる。さらに、Ａｌ−Ｓｉ系金属間化合物を生成して、これが再結晶の起点となり、結晶粒径を微細にすることで成形性を向上させる効果がある。しかしながら、Ｓｉの含有量が多くなり過ぎると、押出ダイスからのピックアップ発生により押出加工性が低下する。このため、Ｓｉの含有量は０．７〜１．２質量％とする。
【０００９】
Ｍｎは、耐食性を低下させることなく強度向上させることができ、Ｃｕを含有しないこととした分の強度向上をある程度補うことができる。また、ＳｉとＭｎを同時に添加することで、微細なＡｌ−Ｍｎ−Ｓｉ系金属間化合物が形成されるので、強度向上に有利である。しかしながら、Ｍｎは多過ぎると押出加工性が低下する。このため、Ｍｎの含有量は０．８〜１．７質量％とする。
このように、Ｓｉ、Ｍｎを必須成分として上記の範囲の量で含有することにより、強度と耐食性とを向上させ、薄肉化と長い耐食寿命とを達成することができる。
【００１１】
Ｆｅ、Ｍｇ、Ｃｒ、Ｚｎ、Ｔｉは、いずれも耐食性向上のために若干量であれば含まれていてもよい。しかし、Ｆｅ、Ｚｎは多過ぎると、腐食速度が増加して耐食性を低下させる。Ｍｇ、Ｃｒ、Ｔｉは多過ぎると押出加工性の低下によりウエルドラインでの優先腐食を招く。また、Ｃｕは、強度向上には有効であるが、前述したように、多過ぎると、粒界への析出量が多くなって粒界腐食が起こり易くなるとともに、ウエルドラインでの優先腐食が生じ、また、押出加工性も低下する。よって、それぞれ上記の含有量以下とする。
【発明の効果】
【００１２】
本発明の熱交換器用アルミニウム合金製パイプ部材によれば、Ｓｉ及びＭｎを所定量含有させたことにより、パイプ部材として必要な強度確保と押出加工に伴うウエルドラインでの優先腐食防止との両方の特性を満足するものとなり、薄肉化と長い耐食寿命とを達成することができる。
【発明を実施するための形態】
【００１３】
以下、本発明に係る熱交換器用アルミニウム合金製パイプ部材の実施形態を説明する。
この熱交換器用アルミニウム合金製パイプ部材は、Ｓｉ：０．７〜１．２質量％、Ｍｎ：０．８〜１．７質量％、残部がＡｌ及び不可避不純物から構成される。
【００１４】
＜Ｓｉ＞
Ｓｉは、アルミニウム中に固溶して強度及び耐食性を向上させる。また、Ｓｉを含有させると、アルミニウム合金の融点を低下させる効果があり、押出時にポート穴で分断されて再び合流する際の溶着性が高められ、ウエルドラインを一体化させることができる。このため、ウエルドラインの優先的な腐食を防止することができる。さらに、Ａｌ−Ｓｉ系金属間化合物を生成して、これが再結晶の起点となり、結晶粒径を微細にすることで成形性を向上させる効果がある。しかしながら、Ｓｉの含有量が多くなり過ぎると、押出ダイスからのピックアップ発生により押出加工性が低下する。このため、Ｓｉの含有量は０．７〜１．２質量％とする。
【００１５】
＜Ｍｎ＞
Ｍｎは、適切な量含有することにより、耐食性を低下させることなく、アルミニウムへの固溶強化とＡｌ−Ｍｎ金属間化合物の析出強化とにより強度を向上させることができる。また、Ｍｎの添加は組織をファイバー状にし易く、大きな強度を得ることができる。また、ＳｉとＭｎを同時に添加することで、微細なＡｌ−Ｍｎ−Ｓｉ系金属間化合物が形成されるので、強度向上に有利である。その含有量が０．８質量％未満では十分な効果が得られない。しかし、１．７質量％を超えて多く含有し過ぎると、粗大なＡｌ−Ｍｎ化合物が多数生成され、高温での変形抵抗が高くなって押出加工性が低下する。このため、Ｍｎの含有量を０．８〜１．７質量％とする。
【００１６】
また、上記以外の成分については、Ｆｅ：０．３質量％以下、Ｃｕ：０．０５質量％以下、Ｍｇ：０．０５質量％以下、Ｃｒ：０．０５質量％以下、Ｚｎ：０．１０質量％以下、Ｔｉ：０．０５質量％以下であるとよい。
Ｆｅ、Ｍｇ、Ｃｒ、Ｚｎ、Ｔｉの成分は、いずれも耐食性向上のために若干量であれば含まれていてもよい。しかし、Ｆｅは多過ぎると、Ａｌ−Ｆｅ金属間化合物が多数生成され、腐食速度が増加して耐食性を低下させる。Ｚｎは多過ぎると、腐食速度が増加して耐食性を低下させる。Ｍｇ、Ｃｒ、Ｔｉは多過ぎると押出加工性の低下によりウエルドラインでの優先腐食を招く。また、Ｃｕは、強度向上には有効であるが、多過ぎると、粒界への析出量が多くなって粒界腐食が起こり易くなるとともに、ウエルドラインでの優先腐食が生じ、また、押出加工性も低下する。よって、それぞれ上記の含有量以下とする。
【００１７】
このような組成のパイプ部材は、アルミニウム合金ビレットを半連続鋳造法によって作製し、熱間押出を行う、通常の製造方法によって製造される。このパイプ部材が前述したリキッドタンクのように、内周面が円形で外周部が異形状に形成され、部分的に肉厚が異なる断面形状のものである場合には、最も薄い部分の肉厚が０．５〜３．０ｍｍ程度に設定される。また、ヘッダパイプ等にろう付けによって固着される。
Ｓｉ及びＭｎを所定量含有させたことにより、パイプ部材として必要な強度確保と押出加工に伴うウエルドラインでの優先腐食防止との両方の特性を満足するものとなり、薄肉化と長い耐食寿命とを達成することができる。
【実施例】
【００１８】
表１に示す組成のアルミニウム合金を使用して作製したビレットを用い、均質化処理、熱間押出を行って内径２７ｍｍ、外径３０ｍｍのパイプ部材を作製した。
このパイプ部材に対して、表面品質、機械的特性、腐食深さをそれぞれ評価した。
表面品質は、パイプ部材を外観検査して、ピックアップの有無を確認した。
機械的特性としては、パイプ部材からＪＩＳ５号試験片を切り出して、ＪＩＳ  Ｚ２２４１に規定する引張試験法にしたがって、引張強さを測定した。なお、引張り強さは、ろう付熱処理相当（６００℃×３分）後のものである。
腐食深さは、ＡＳＴＭ  Ｇ８５規格のＳＷＡＡＴにて１５日間暴露した後に断面を顕微鏡観察して腐食深さを測定した。
なお、比較例としてＪＩＳ３００３合金により作製したパイプ部材についても評価した（Ｎｏ．１６）。
これらの結果を表１に示す。
【００１９】
【表１】
0005916314.tif 000002
【００２０】
この表１に示されるように、実施例のパイプ部材は、パイプ部材の表面品質が高く、押出加工性に優れることがわかる。また、機械的強度が高く、腐食深さも小さいものであった。したがって、実施例のパイプ部材は、その高い強度と耐食性により、薄肉化と長い耐食寿命とを達成することができることがわかる。
なお、本発明は上記実施形態に限定されるものではなく、本発明の趣旨を逸脱しない範囲において種々の変更を加えることが可能である。